(57)【特許請求の範囲】
【請求項１】
電解質と電極とを有するキャパシタであり、該電解質として原子イオン内包フラーレン又は原子イオン内包フラーレン塩を用いるキャパシタ。
【請求項２】
前記電解質は溶液中にある請求項１記載の電気二重層キャパシタ。
【請求項３】
前記電解質は固体である請求項１記載のキャパシタ。
【請求項４】
前記原子イオン内包フラーレン又は原子イオン内包フラーレン塩のカチオンが前記電解質内において固定されている請求項３記載のキャパシタ。
【請求項５】
前記原子イオン内包フラーレンを結晶状に配列した請求項４記載のキャパシタ。
【請求項６】
原子は金属である請求項１ないし５のいずれか１項記載のキャパシタ。
【請求項７】
前記金属はアルカリ金属である請求項６記載のキャパシタ。
【請求項８】
フラーレンはＣ６０である請求項１ないし７のいずれか１項記載のキャパシタ。
【請求項９】
前記原子イオン内包フラーレンの対となるイオンはＣｌ−、Ｂｒ−、Ｆ−、Ｉ−、ＣｌＯ３−、ＣｌＯ４−、ＢＦ４−、ＡｌＣｌ４−、ＰＦ６−、ＳｂＣｌ６−又はＳｂＦ６−である請求項１ないし８のいずれか１項記載のキャパシタ。
【請求項１０】
前記原子イオン内包フラーレンの対となるイオンは、原子イオン内包フラーレンを結晶状に配列した際に形成される空隙における最小距離よりも小さな直径を有する請求項５記載のキャパシタ。
【請求項１１】
前記溶液はイオン液体又は有機溶媒である請求項２記載のキャパシタ。
【請求項１２】
前記原子イオン内包フラーレンの塩はＬｉ＋＠Ｃ６０・ＰＦ６―である請求項１ないし８、１１のいずれか１項記載のキャパシタ。
【請求項１３】
前記電極は多孔質材料からなる請求項１ないし１２のいずれか１項記載のキャパシタ。
【請求項１４】
前記電極は銀からなる請求項１ないし１３のいずれか１項記載のキャパシタ。
【請求項１５】
原子イオン内包フラーレンからなるキャパシタ用電解質。
【発明の詳細な説明】
【技術分野】
【０００１】
本発明は、キャパシタ用電解液およびキャパシタに関する。
【背景技術】
【０００２】
電気二重層キャパシタは、電極と電解液との界面に生じる電気二重層を誘電体として電荷を蓄えるキャパシタである。
電気二重層キャパシタは、リチウム二次電池とは異なり蓄電に化学反応を伴わない。そのため、電気二重層キャパシタは、急速充放電が可能であり、サイクル寿命が長く、瞬時に大電流が必要な機器のパワーアシストやエネルギー回生の用途に好適に用いることができる。
【０００３】
しかし、電気二重層キャパシタには、次の問題がある。
第１の問題は、静電容量が低いという問題である。静電容量の向上については、電極材料の比表面積を大きくする工夫により改善が図られ、リチウムイオン二次電池並みの静電容量を実現している。
しかし、より大きな静電容量を有する電気二重層キャパシタの実現が望まれている。
【０００４】
第２の問題は、耐電圧が低く、充電出来る電圧は最高でも３Ｖ程度であるという問題である。キャパシタの貯蔵エネルギーを高めるためには、キャパシタへの印加電圧を大きくすることが考えられるが、有機溶媒に電解質を溶解させた電解液を用いた電気二重層キャパシタでは、例えば３Ｖ程度の高い電圧を印加すると、耐久性等が低下してしまう。
【０００５】
イオン液体は、室温付近で液体状態を示す塩であり、不揮発性、不燃性、高熱安定性、高イオン導電性、耐電気分解性を有することから、通常の有機溶媒よりも耐酸化性に優れる。そのため、電解液として、イオン液体を使用した場合には、通常の有機溶媒に電解質を溶解させた電解液を用いた場合と比べて、３Ｖ程度の高電圧印加条件でのキャパシタの耐久性が向上することが期待できる（例えば、特許文献１）。
【０００６】
しかしながら、イオン液体を電解液として用いたキャパシタにおいてもより大きな静電容量が望まれている。また、３Ｖを超える高電圧印加条件での耐久性は十分ではなく、更なる改善が必要である。
【０００７】
なお、電圧印加条件を改善するシステムとしてリチウムイオンを用いる「リチウムイオンキャパシタ」が採用されている。しかし、このキャパシタには、４Ｖ以上の印加電圧を印加すると金属リチウムが析出するという問題がある。
【０００８】
内包フラーレンについては、特許文献２にその合成方法の例が、特許文献３に単離方法が開示されている。
【先行技術文献】
【特許文献】
【０００９】
【特許文献１】特開２００５−３５３６５２号公報
【特許文献２】再表２００５／０６６３８５号公報
【特許文献３】特開２０１１１−０８４４５７号公報
【発明の概要】
【発明が解決しようとする課題】
【００１０】
請求項１に係る発明は、電解質と電極とを有するキャパシタであり、該電解質として原子イオン内包フラーレン又は原子イオン内包フラーレン塩を用いるキャパシタである。
【００１１】
請求項２に係る発明は、前記電解質は溶液中にある請求項１記載の電気二重層キャパシタである。
請求項３に係る発明は、前記電解質は固体である請求項１記載のキャパシタである。
請求項４に係る発明は、前記原子イオン内包フラーレン又は原子イオン内包フラーレン塩のカチオンが前記電解質内において固定されている請求項３記載のキャパシタである。
【００１２】
請求項５に係る発明は、前記原子イオン内包フラーレンを結晶状に配列した請求項４記載のキャパシタである。
請求項６に係る発明は、原子は金属である請求項１ないし５のいずれか１項記載のキャパシタである。
請求項７に係る発明は、前記金属はアルカリ金属である請求項６記載のキャパシタである。
【００１３】
請求項８に係る発明は、フラーレンはＣ６０である請求項１ないし７のいずれか１項記載のキャパシタである。
請求項９に係る発明は、前記原子イオン内包フラーレンの対となるイオンはＣｌ−、Ｂｒ−、Ｆ−、Ｉ−、ＣｌＯ３−、ＣｌＯ４−、ＢＦ４−、ＡｌＣｌ４−、ＰＦ６−、ＳｂＣｌ６−又はＳｂＦ６−である請求項１ないし８のいずれか１項記載のキャパシタである。
請求項１０に係る発明は、前記原子イオン内包フラーレンの対となるイオンは、原子イオン内包フラーレンを結晶状に配列した際に形成される空隙における最小距離よりも小さな直径を有する請求項５記載のキャパシタである。
【００１４】
請求項１１に係る発明は、前記溶液はイオン液体又は有機溶媒である請求項２記載のキャパシタである。
請求項１２に係る発明は、前記原子イオン内包フラーレンの塩はＬｉ＋＠Ｃ６０・ＰＦ６―である請求項１ないし８、１１のいずれか１項記載のキャパシタである。
請求項１３に係る発明は、前記電極は多孔質材料からなる請求項１ないし１２のいずれか１項記載のキャパシタである。
請求項１４に係る発明は、前記電極は銀からなる請求項１ないし１３のいずれか１項記載のキャパシタである。
請求項１５に係る発明は、原子イオン内包フラーレンからなるキャパシタ用電解質である。
【発明の効果】
【００１５】
本発明によれば次の効果が得られる。
イオン液体を電解液に用いる従来の電気二重層キャパシタよりもはるかに大きな静電容量を達成することができる。その結果、より大きなエネルギー密度を有するキャパシタが実現できる。
【００１６】
電解質であるリチウムイオン等の原子イオンはフラーレンで化学的に保護されており、例えば５Ｖの高電圧下での使用にも耐えるため、従来のリチウムイオンキャパシタより高いエネルギー密度を有する。
リチウムイオン電池にしろ、電気二重層キャパシタにしろ、カチオン（主に金属）は電極と直接接触してしまい、電極に皮膜を形成してしまう。印加電圧が高いほどこの傾向は高く、そのため、電解質としてイオン液体を用いた場合であっても定格電圧に限界があった。本発明では、カチオンはフラーレンのケージで保護され直接電極と接触することはないため電極との反応がないため皮膜の形成ということは発生せず、この点からも定格電圧を従来よりもはるかに高くすることが可能となる。
【００１７】
また、従来は、印加電圧を高くするとカチオン同士が凝集をおこしてしまい、これが定格電圧の低下を招くと推測されたが、本発明では、カチオン（Ｌｉ＋）同士は接触しないためかかる凝集は発生しないため定格電圧を高くすることができる。
アルカリ金属の中で最も電荷の大きいリチウムイオンが相互に完全に独立した状態で保持され、さらに、フラーレンの殻は電解液からのリチウムイオンの溶媒和を阻害し、球対称であるため高移動速度を有する。そのため大きいパワー密度が実現できる。
【図面の簡単な説明】
【００１８】
【図１】電気二重層キャパシタの基本構造を示す概念図である。
【図２】実施例で用いた電気二重層キャパシタ実験用セルの概念図である。
【図３】実施例において用いたキャパシタの放電特性を測定するための回路図である。
【図４】実施例における電気二重層キャパシタの放電特性を示すグラフである。
【図５】実施例における電気二重層キャパシタの放電特性についての近似式を示すフラフである。
【図６】合成した原子内包フラーレンを単離するための工程図である。
【図７】固体型電気二重層キャパシタの構造を示す図である。
【図８】固体型のキャパシタ構造を示す図である。
【発明を実施するための形態】
【００１９】
以下に本発明を実施するための形態を説明する。
本発明では、原子イオン内包フラーレンを含む溶液を電解液とする電気二重層キャパシタである。
【００２０】
（原子内包フラーレン）
フラーレンは、直径約０．７〜１．０ｎｍのサッカーボールやラグビーボールのような対称性のよい形状をした、特異な立体構造（ケージ構造）をとる炭素の分子構造体である。このフラーレンはケージの内側に原子を数個程度入れることができる自由空間をもっており、その自由空間に原子を含むものが原子内包フラーレンである。
【００２１】
原子内包フラーレンを構成するフラーレンに包摂された異種原子としては、金属原子が好ましく、アルカリ金属がより好ましい。具体的には、例えば、リチウム・ナトリウム・カリウム・セシウム・マグネシウム・カルシウム・ストロンチウム等を挙げることができる。これらの中でもリチウムが最も好ましい。
【００２２】
フラーレンとしては、６０の炭素原子から成るフラーレンだけでなく、７０、７６といった６０を超える炭素原子からなる高次のフラーレン類も含まれる。球対称性が最も高い６０の炭素原子からなる内包フラーレンが好ましい。
【００２３】
原子イオン内包フラーレンは、アーク放電法を用いて合成したものも適用可能であるが、特許文献２により合成したものが好ましい。すなわち、プラズマ生成手段により、少なくとも注入イオン及び前記注入イオンと反対極性の荷電粒子を含むプラズマを発生させ、磁場の作用により前記プラズマを堆積基板上に輸送し、前記堆積基板に印加したバイアス電圧により前記注入イオンに加速エネルギーを与え、前記堆積基板に向けて前記プラズマを照射し、前記堆積基板上の材料膜に前記注入イオンを注入することにより合成した原子イオン内包フラーレンが好ましい。
【００２４】
上記合成方法で合成した原子イオン内包フラーレンを例えば、特許文献３に記載された方法により塩として用意することもできる。すなわち、クラスター分解、不溶固形物除去、沈殿生成、塩類除去、空フラーレン除去、原子イオン内包フラーレンカチオン類抽出、固体析出、固体回収、結晶化、結晶回収という工程により原子イオン内包フラーレン塩を結晶として得ることができる。
【００２５】
原子イオン内包フラーレンを塩の形で用いる場合には、対となるイオンとしては、例えば、Ｃｌ−、Ｂｒ−、Ｆ−、Ｉ−、ＣｌＯ３−、ＣｌＯ４−、ＢＦ４−、ＡｌＣｌ４−、ＰＦ６−、ＳｂＣｌ６−、ＳｂＦ６−等を挙げることができる。
対となるイオンとしては、カチオンを積層した場合に形成される空隙の大きさり小さい直径を有するイオンが好ましい。例えば、［Ｌｉ＠Ｃ６０］塩の場合、原子半径が０．４ｎｍ以下のイオンが好ましい。ハロゲン系が好ましい。特にＦが好ましい。
【００２６】
なお、対となるイオンを交換するためには一般的に知られている方法を用いればよい。
例えば、［Ｌｉ＋＠Ｃ６０］［ＰＦ６−］を［Ｌｉ＋＠Ｃ６０］［Ｆ−］に交換したい場合には、例えば、下記に示す一般的に知られた方法を用いればよい。
（［Ｌｉ＋＠Ｃ６０］［ＰＦ６−］）＋ＫＦ＋１８−ｃｒｏｗｎ−６
→（［Ｌｉ＋＠Ｃ６０］［Ｆ−］）＋｛（［１８−ｃｒｏｗｎ−６］Ｋ＋）＋［ＰＦ６−］｝
その他の手法としては、イオン交換樹脂を用いる方法もある。
【００２７】
（原子内包フラーレン塩の誘電率）
原子内包フラーレンの双極子モーメントについて式１を用いたシミュレーションを用いて測定した。
例として、［Ｌｉ＋＠Ｃ６０］［ＰＦ６―］塩について行った。なお、［Ｌｉ＋＠Ｃ６０］［ＰＦ６―］塩については、Ｃ６０内におけるＬｉ＋の位置等の構造は既に解析され、公表されている。
μ＝ｑ×ｒ（ｑ：電荷、ｒ：両電荷間の距離）        式１
ここで、電気双極子モーメントは正電荷から負電荷への力のベクトルであり、ｒとしてＬｉ＋と［ＰＦ６−］との距離とした。
双極子モーメントの大きさと誘電率の大きさが正の相関関係を有すると考えると、原子内包フラーレン塩の誘電率は、チタン酸バリウムの誘電率の５〜６倍という大きな値となる。
【００２８】
（電解液）
本発明では、原子内包フラーレンを電解液に含ませるが、その溶媒としては、イオン液体、有機溶媒、イオン液体と有機溶媒との混合体が挙げられる。
【００２９】
（イオン液体）
イオン液体とは、陽イオンと陰イオンから成る塩の中で室温でも液体であるものである。
イオン液体は、陽イオンの種類でピリジン系、脂環族アミン系、脂肪族アミン系の３つに大別される。これに  組み合わせる陰イオンの種類を選択することで、多様な構造を合成できる。用いられる陽イオンには、イミダゾリウム塩類・ピリジニウム塩類などのアンモニウム系、ホスホニウム系イオン、無系イオンなど、陰  イオンの採用例としては、臭化物イオンやトリフラートなどのハロゲン系、テトラフェニルボレートなどのホ  ウ素系、ヘキサフルオロホスフェートなどのリン系などがある。
【００３０】
イオン液体の例を表１に示す。
（表１）
●１−（２−Ｈｙｄｒｏｘｙｅｔｈｙｌ）−３−ｍｅｔｈｙｌｉｍｉｄａｚｏｌｉｕｍ    ｔｅｔｒａｆｌｕｏｒｏｂｏｒａｔｅ
●１−（２−Ｍｅｔｈｏｘｙｅｔｈｙｌ）−１−ｍｅｔｈｙｌｐｙｒｒｏｌｉｄｉｎｉｕｍ    ｔｒｉｓ（ｐｅｎｔａｆｌｕｏｒｏｅｔｈｙｌ）ｔｒｉｆｌｕｏｒｏｐｈｏｓｐｈａｔｅ
●１−（３−Ｃｙａｎｏｐｒｏｐｙｌ）−３−ｍｅｔｈｙｌｉｍｉｄａｚｏｌｉｕｍ    ｃｈｌｏｒｉｄｅ    ｐｕｒｕｍ
●１−（３−Ｃｙａｎｏｐｒｏｐｙｌ）−３−ｍｅｔｈｙｌｉｍｉｄａｚｏｌｉｕｍ    ｄｉｃｙａｎａｍｉｄｅ
●１−（３−Ｃｙａｎｏｐｒｏｐｙｌ）−３−ｍｅｔｈｙｌｉｍｉｄａｚｏｌｉｕｍｂｉｓ−（ｔｒｉｆｌｕｏｒｍｅｔｈｙｌｓｕｌｆｏｎｙｌ）ｉｍｉｄｅ
●１−（３−Ｃｙａｎｏｐｒｏｐｙｌ）ｐｙｒｉｄｉｎｉｕｍ    ｂｉｓ（ｔｒｉｆｌｕｏｒｏｍｅｔｈｙｌｓｕｌｆｏｎｙｌ）ｉｍｉｄｅ
●１−（３−Ｃｙａｎｏｐｒｏｐｙｌ）ｐｙｒｉｄｉｎｉｕｍ    ｃｈｌｏｒｉｄｅ
●１−（Ｃｙａｎｏｍｅｔｈｙｌ）−３−ｍｅｔｈｙｌｉｍｉｄａｚｏｌｉｕｍ    ｃｈｌｏｒｉｄｅ
●１，２，３−Ｔｒｉｍｅｔｈｙｌｉｍｉｄａｚｏｌｉｕｍ    ｃｈｌｏｒｉｄｅ
●１，２，３−Ｔｒｉｍｅｔｈｙｌｉｍｉｄａｚｏｌｉｕｍ    ｍｅｔｈｙｌｓｕｌｆａｔｅ
●１，２，４−Ｔｒｉｍｅｔｈｙｌｐｙｒａｚｏｌｉｕｍ    ｍｅｔｈｙｌｓｕｌｆａｔｅ，
●１，２−Ｄｉｍｅｔｈｙｌ−３−ｐｒｏｐｙｌｉｍｉｄａｚｏｌｉｕｍ    ｂｉｓ（ｔｒｉｆｌｕｏｒｏｍｅｔｈｙｌｓｕｌｆｏｎｙｌ）−ｉｍｉｄｅ
●１，２−Ｄｉｍｅｔｈｙｌ−３−ｐｒｏｐｙｌｉｍｉｄａｚｏｌｉｕｍ    ｔｒｉｓ（ｔｒｉｆｌｕｏｒｏｍｅｔｈｙｌｓｕｌｆｏｎｙｌ）−ｍｅｔｈｉｄｅ
●１，３−Ｂｉｓ（３−ｃｙａｎｏｐｒｏｐｙｌ）ｉｍｉｄａｚｏｌｉｕｍ    ｂｉｓ（ｔｒｉｆｌｕｏｒｏｍｅｔｈｙｌｓｕｌｆｏｎｙｌ）ｉｍｉｄｅ
●１，３−Ｂｉｓ（３−ｃｙａｎｏｐｒｏｐｙｌ）ｉｍｉｄａｚｏｌｉｕｍ    ｃｈｌｏｒｉｄｅ
●１，３−Ｂｉｓ（ｃｙａｎｏｍｅｔｈｙｌ）ｉｍｉｄａｚｏｌｉｕｍ    ｂｉｓ（ｔｒｉｆｌｕｏｒｏｍｅｔｈｙｌｓｕｌｆｏｎｙｌ）ｉｍｉｄｅ
●１，３−Ｂｉｓ（ｃｙａｎｏｍｅｔｈｙｌ）ｉｍｉｄａｚｏｌｉｕｍ    ｃｈｌｏｒｉｄｅ
●１，３−Ｄｉｂｕｔｙｌｉｍｉｄａｚｏｌｉｕｍ    ｃｈｌｏｒｉｄｅ
●１，３−Ｄｉｂｕｔｙｌｉｍｉｄａｚｏｌｉｕｍ    ｔｅｔｒａｃｈｌｏｒｏａｌｕｍｉｎａｔｅ
●１，３−Ｄｉｍｅｔｈｙｌｉｍｉｄａｚｏｌｉｕｍ    ｃｈｌｏｒｉｄｅ
●１，３−Ｄｉｍｅｔｈｙｌｉｍｉｄａｚｏｌｉｕｍ    ｄｉｍｅｔｈｙｌｐｈｏｓｐｈａｔｅ
●１，３−Ｄｉｍｅｔｈｙｌｉｍｉｄａｚｏｌｉｕｍ    ｈｙｄｒｏｇｅｎｃａｒｂｏｎａｔｅ
●１，３−Ｄｉｍｅｔｈｙｌｉｍｉｄａｚｏｌｉｕｍ    ｉｏｄｉｄｅ
●１，３−Ｄｉｍｅｔｈｙｌｉｍｉｄａｚｏｌｉｕｍ    ｔｅｔｒａｃｈｌｏｒｏａｌｕｍｉｎａｔｅ
●１，４−Ｄｉｂｕｔｙｌ−３−ｐｈｅｎｙｌｉｍｉｄａｚｏｌｉｕｍｂｉｓ［ｔｒｉｆｌｕｏｒｏｍｅｔｈｙｌｓｕｌｆｏｎｙｌ］ａｍｉｄｅ
●１−Ｂｕｔｙｌ−１−ｍｅｔｈｙｌｐｙｒｒｏｌｉｄｉｎｉｕｍ    ｂｉｓ（ｔｒｉｆｌｕｏｒｏｍｅｔｈｙｌｓｕｌｆｏｎｙｌ）ｉｍｉｄｅ
●１−Ｂｕｔｙｌ−１−ｍｅｔｈｙｌｐｙｒｒｏｌｉｄｉｎｉｕｍ    ｍｅｔｈｙｌｃａｒｂｏｎａｔｅ
●１−Ｂｕｔｙｌ−１−ｍｅｔｈｙｌｐｙｒｒｏｌｉｄｉｎｉｕｍ    ｔｅｔｒａｃｙａｎｏｂｏｒａｔｅ    
●１−Ｂｕｔｙｌ−１−ｍｅｔｈｙｌｐｙｒｒｏｌｉｄｉｎｉｕｍ    ｔｒｉｓ（ｐｅｎｔａｆｌｕｏｒｏｅｔｈｙｌ）    ｔｒｉｆｌｕｏｒｏｐｈｏｓｐｈａｔｅ
●１−Ｂｕｔｙｌ−２，３−ｄｉｍｅｔｈｙｌｉｍｉｄａｚｏｌｉｕｍ    ｃｈｌｏｒｉｄｅ
●１−Ｂｕｔｙｌ−２，３−ｄｉｍｅｔｈｙｌｉｍｉｄａｚｏｌｉｕｍ    ｉｏｄｉｄｅ
●１−Ｂｕｔｙｌ−２，３−ｄｉｍｅｔｈｙｌｉｍｉｄａｚｏｌｉｕｍ    ｔｒｉｆｌｕｏｒｏｍｅｔｈａｎｅｓｕｌｆｏｎａｔｅ
●１−Ｂｕｔｙｌ−２，３−ｍｅｔｈｙｌｉｍｉｄａｚｏｌｉｕｍ    ｂｉｓ（ｔｒｉｆｌｕｏｒｏｍｅｔｈｙｌｓｕｌｆｏｎｙｌ）ｉｍｉｄｅ
●１−Ｂｕｔｙｌ−３−ｍｅｔｈｙｌｉｍｉｄａｚｏｌｉｕｍ    ２−（２ｍｅｔｈｏｘｙｅｔｈｏｘｙ）    ｅｔｈｙｌ    ｓｕｌｆａｔｅ
●１−Ｂｕｔｙｌ−３−ｍｅｔｈｙｌｉｍｉｄａｚｏｌｉｕｍ    ａｃｅｔａｔｅ
●１−Ｂｕｔｙｌ−３−ｍｅｔｈｙｌｉｍｉｄａｚｏｌｉｕｍ    ｂｉｓ（ｔｒｉｆｌｕｏｒｏｍｅｔｈｙｌｓｕｌｆｏｎｙｌ）ｉｍｉｄｅ
●１−Ｂｕｔｙｌ−３−ｍｅｔｈｙｌｉｍｉｄａｚｏｌｉｕｍ    ｂｒｏｍｉｄｅ
●１−Ｂｕｔｙｌ−３−ｍｅｔｈｙｌｉｍｉｄａｚｏｌｉｕｍ    ｃｈｌｏｒｉｄｅ
●１−Ｂｕｔｙｌ−３−ｍｅｔｈｙｌｉｍｉｄａｚｏｌｉｕｍ    ｄｉｂｕｔｙｌｐｈｏｓｐｈａｔｅ
●１−Ｂｕｔｙｌ−３−ｍｅｔｈｙｌｉｍｉｄａｚｏｌｉｕｍ    ｄｉｃｙａｎａｍｉｄｅ
●１−Ｂｕｔｙｌ−３−ｍｅｔｈｙｌｉｍｉｄａｚｏｌｉｕｍ    ｈｅｐｔａｃｈｌｏｒｏｄｉａｌｕｍｉｎａｔｅ
●１−Ｂｕｔｙｌ−３−ｍｅｔｈｙｌｉｍｉｄａｚｏｌｉｕｍ    ｈｅｘａｆｌｕｏｒｏｐｈｏｓｐｈａｔｅ
●１−Ｂｕｔｙｌ−３−ｍｅｔｈｙｌｉｍｉｄａｚｏｌｉｕｍ    ｈｙｄｒｏｇｅｎｃａｒｂｏｎａｔｅ
●１−Ｂｕｔｙｌ−３−ｍｅｔｈｙｌｉｍｉｄａｚｏｌｉｕｍ    ｈｙｄｒｏｇｅｎｓｕｌｆａｔｅ
●１−Ｂｕｔｙｌ−３−ｍｅｔｈｙｌｉｍｉｄａｚｏｌｉｕｍ    ｉｏｄｉｄｅ
●１−Ｂｕｔｙｌ−３−ｍｅｔｈｙｌｉｍｉｄａｚｏｌｉｕｍ    ｍｅｔｈａｎｅｓｕｌｆｏｎａｔｅ
●１−Ｂｕｔｙｌ−３−ｍｅｔｈｙｌｉｍｉｄａｚｏｌｉｕｍ    ｍｅｔｈｙｌ    ｓｕｌｆａｔｅ
●１−Ｂｕｔｙｌ−３−ｍｅｔｈｙｌｉｍｉｄａｚｏｌｉｕｍ    ｍｅｔｈｙｌｓｕｌｆａｔｅ
●１−Ｂｕｔｙｌ−３−ｍｅｔｈｙｌｉｍｉｄａｚｏｌｉｕｍ    ｎｉｔｒａｔｅ
●１−Ｂｕｔｙｌ−３−ｍｅｔｈｙｌｉｍｉｄａｚｏｌｉｕｍ    ｏｃｔｙｌｓｕｌｆａｔｅ
●１−Ｂｕｔｙｌ−３−ｍｅｔｈｙｌｉｍｉｄａｚｏｌｉｕｍ    ｔｅｔｒａｃｈｌｏｒｏａｌｕｍｉｎａｔｅ
●１−Ｂｕｔｙｌ−３−ｍｅｔｈｙｌｉｍｉｄａｚｏｌｉｕｍ    ｔｅｔｒａｃｈｌｏｒｏｆｅｒｒａｔｅ
●１−Ｂｕｔｙｌ−３−ｍｅｔｈｙｌｉｍｉｄａｚｏｌｉｕｍ    ｔｅｔｒａｆｌｕｏｒｏｂｏｒａｔｅ
●１−Ｂｕｔｙｌ−３−ｍｅｔｈｙｌｉｍｉｄａｚｏｌｉｕｍ    ｔｈｉｏｃｙａｎａｔｅ
●１−Ｂｕｔｙｌ−３−ｍｅｔｈｙｌｉｍｉｄａｚｏｌｉｕｍ    ｔｒｉｆｌｕｏｒｏｍｅｔｈａｎｅｓｕｌｆｏｎａｔｅ
●１−Ｂｕｔｙｌ−３−ｍｅｔｈｙｌｉｍｉｄａｚｏｌｉｕｍ    ｔｒｉｉｏｄｉｄｅ
●１−Ｂｕｔｙｌ−３−ｍｅｔｈｙｌｉｍｉｄａｚｏｌｉｕｍ    ｔｒｉｓ（ｐｅｎｔａｆｌｕｏｒｏｅｔｈｙｌ）    ｔｒｉｆｌｕｏｒｏｐｈｏｓｐｈａｔｅ
●１−Ｂｕｔｙｌ−３−ｍｅｔｈｙｌｐｙｒｉｄｉｎｉｕｍ    ｂｉｓ（ｔｒｉｆｌｕｏｒｏｍｅｔｈｙｌｓｕｌｆｏｎｙｌ）ｉｍｉｄｅ
●１−Ｂｕｔｙｌｐｙｒｉｄｉｎｉｕｍ    ｂｉｓ（ｔｒｉｆｌｕｏｒｏｍｅｔｈｙｌｓｕｌｆｏｎｙｌ）ｉｍｉｄｅ
●１−Ｄｅｃｙｌ−３−ｍｅｔｈｙｌｉｍｉｄａｚｏｌｉｕｍ    ｃｈｌｏｒｉｄｅ
●１−Ｄｏｄｅｃｙｌ−３−ｍｅｔｈｙｌｉｍｉｄａｚｏｌｉｕｍ    ｃｈｌｏｒｉｄｅ
●１−Ｅｔｈｙｌ−１−ｍｅｔｈｙｌｐｉｐｅｒｉｄｉｎｉｕｍ    ｍｅｔｈｙｌｃａｒｂｏｎａｔｅ
●１−Ｅｔｈｙｌ−２，３−ｄｉｍｅｔｈｙｌｉｍｉｄａｚｏｌｉｕｍ    ｂｉｓ（ｐｅｎｔａｆｌｕｏｒｏｅｔｈｙｌｓｕｌｆｏｎｙｌ）ｉｍｉｄｅ
●１−Ｅｔｈｙｌ−２，３−ｄｉｍｅｔｈｙｌｉｍｉｄａｚｏｌｉｕｍ    ｂｒｏｍｉｄｅ
●１−Ｅｔｈｙｌ−２，３−ｄｉｍｅｔｈｙｌｉｍｉｄａｚｏｌｉｕｍ    ｃｈｌｏｒｉｄｅ
●１−Ｅｔｈｙｌ−２，３−ｄｉｍｅｔｈｙｌｉｍｉｄａｚｏｌｉｕｍ    ｅｔｈｙｌｓｕｌｆａｔｅ
●１−Ｅｔｈｙｌ−２，３−ｄｉｍｅｔｈｙｌｉｍｉｄａｚｏｌｉｕｍ    ｈｅｘａｆｌｕｏｒｏｐｈｏｓｐｈａｔｅ
●１−Ｅｔｈｙｌ−２，３−ｄｉｍｅｔｈｙｌｉｍｉｄａｚｏｌｉｕｍ    ｍｅｔｈｙｌｃａｒｂｏｎａｔｅ
●１−Ｅｔｈｙｌ−３−ｍｅｔｈｙｌ−１Ｈ−ｉｍｉｄａｚｏｌｉｕｍ    ｔｅｔｒａｆｌｕｏｒｏｂｏｒａｔｅ
●１−Ｅｔｈｙｌ−３−ｍｅｔｈｙｌｉｍｉｄａｚｏｌｉｕｍ    ２（２−ｍｅｔｈｏｘｙｅｔｈｏｘｙ）ｅｔｈｙｌｓｕｌｆａｔｅ
●１−Ｅｔｈｙｌ−３−ｍｅｔｈｙｌｉｍｉｄａｚｏｌｉｕｍ    ａｃｅｔａｔｅ
●１−Ｅｔｈｙｌ−３−ｍｅｔｈｙｌｉｍｉｄａｚｏｌｉｕｍ    ｂｉｓ（ｐｅｎｔａｆｌｕｏｒｏｅｔｈｙｌｓｕｌｆｏｎｙｌ）ｉｍｉｄｅ
●１−Ｅｔｈｙｌ−３−ｍｅｔｈｙｌｉｍｉｄａｚｏｌｉｕｍ    ｂｉｓ（ｔｒｉｆｌｕｏｒｏｍｅｔｈｙｌｓｕｌｆｏｎｙｌ）ｉｍｉｄｅ
●１−Ｅｔｈｙｌ−３−ｍｅｔｈｙｌｉｍｉｄａｚｏｌｉｕｍ    ｂｒｏｍｉｄｅ
●１−Ｅｔｈｙｌ−３−ｍｅｔｈｙｌｉｍｉｄａｚｏｌｉｕｍ    ｂｒｏｍｉｄｅ
●１−Ｅｔｈｙｌ−３−ｍｅｔｈｙｌｉｍｉｄａｚｏｌｉｕｍ    ｃｈｌｏｒｉｄｅ
●１−Ｅｔｈｙｌ−３−ｍｅｔｈｙｌｉｍｉｄａｚｏｌｉｕｍ    ｄｉｂｕｔｙｌｐｈｏｓｐｈａｔｅ
●１−Ｅｔｈｙｌ−３−ｍｅｔｈｙｌｉｍｉｄａｚｏｌｉｕｍ    ｄｉｃｙａｎａｍｉｄｅ
●１−Ｅｔｈｙｌ−３−ｍｅｔｈｙｌｉｍｉｄａｚｏｌｉｕｍ    ｄｉｅｔｈｙｌｐｈｏｓｐｈａｔｅ
●１−Ｅｔｈｙｌ−３−ｍｅｔｈｙｌｉｍｉｄａｚｏｌｉｕｍ    ｅｔｈｙｌｓｕｌｆａｔｅ
●１−Ｅｔｈｙｌ−３−ｍｅｔｈｙｌｉｍｉｄａｚｏｌｉｕｍ    ｈｅｘａｆｌｕｏｒｏａｒｓｅｎａｔｅ
●１−Ｅｔｈｙｌ−３−ｍｅｔｈｙｌｉｍｉｄａｚｏｌｉｕｍ    ｈｙｄｒｏｇｅｎｃａｒｂｏｎａｔｅ
●１−Ｅｔｈｙｌ−３−ｍｅｔｈｙｌｉｍｉｄａｚｏｌｉｕｍ    ｈｙｄｒｏｇｅｎｓｕｌｆａｔｅ
●１−Ｅｔｈｙｌ−３−ｍｅｔｈｙｌｉｍｉｄａｚｏｌｉｕｍ    ｉｏｄｉｄｅ
●１−Ｅｔｈｙｌ−３−ｍｅｔｈｙｌｉｍｉｄａｚｏｌｉｕｍ    ｍｅｔｈａｎｅｓｕｌｆｏｎａｔｅ
●１−Ｅｔｈｙｌ−３−ｍｅｔｈｙｌｉｍｉｄａｚｏｌｉｕｍ    ｎｉｔｒａｔｅ
●１−Ｅｔｈｙｌ−３−ｍｅｔｈｙｌｉｍｉｄａｚｏｌｉｕｍ    ｎｉｔｒｉｔｅ
●１−Ｅｔｈｙｌ−３−ｍｅｔｈｙｌｉｍｉｄａｚｏｌｉｕｍ    ｏｃｔｙｌｓｕｌｆａｔｅ
●１−Ｅｔｈｙｌ−３−ｍｅｔｈｙｌｉｍｉｄａｚｏｌｉｕｍ    ｔｅｔｒａｂｒｏｍｏａｌｕｍｉｎａｔｅ（ＩＩＩ）
●１−Ｅｔｈｙｌ−３−ｍｅｔｈｙｌｉｍｉｄａｚｏｌｉｕｍ    ｔｅｔｒａｃｈｌｏｒｏａｌｕｍｉｎａｔｅ
●１−Ｅｔｈｙｌ−３−ｍｅｔｈｙｌｉｍｉｄａｚｏｌｉｕｍ    ｔｅｔｒａｃｈｌｏｒｏｇａｌｌａｔｅ
●１−Ｅｔｈｙｌ−３−ｍｅｔｈｙｌｉｍｉｄａｚｏｌｉｕｍ    ｔｅｔｒａｃｙａｎｏｂｏｒａｔｅ
●１−Ｅｔｈｙｌ−３−ｍｅｔｈｙｌｉｍｉｄａｚｏｌｉｕｍ    ｔｅｔｒａｆｌｕｏｒｏｂｏｒａｔｅ
●１−Ｅｔｈｙｌ−３−ｍｅｔｈｙｌｉｍｉｄａｚｏｌｉｕｍ    ｔｈｉｏｃｙａｎａｔｅ
●１−Ｅｔｈｙｌ−３−ｍｅｔｈｙｌｉｍｉｄａｚｏｌｉｕｍ    ｔｈｉｏｃｙａｎａｔｅ
●１−Ｅｔｈｙｌ−３−ｍｅｔｈｙｌｉｍｉｄａｚｏｌｉｕｍ    ｔｒｉｆｌｕｏｒｏｍｅｔｈａｎｅｓｕｌｆｏｎａｔｅ
●１−Ｅｔｈｙｌ−３−ｍｅｔｈｙｌｉｍｉｄａｚｏｌｉｕｍ    ｔｒｉｉｏｄｉｄｅ
●１−Ｅｔｈｙｌ−３−ｍｅｔｈｙｌｉｍｉｄａｚｏｌｉｕｍ    ｔｒｉｓ（ｐｅｎｔａｆｌｕｏｒｏｅｔｈｙｌ）ｔｒｉｆｌｕｏｒｏｐｈｏｓｐｈａｔｅ
●１−Ｅｔｈｙｌ−３−ｍｅｔｈｙｌｉｍｉｄａｚｏｌｉｕｍ    ｔｒｉｓ（ｔｒｉｆｌｕｏｒｏｍｅｔｈｙｌｓｕｌｆｏｎｙｌ）ｍｅｔｈｉｄｅ
●１−Ｈｅｘｙｌ−１−ｍｅｔｈｙｌ−ｐｙｒｒｏｌｉｄｉｎｉｕｍ    ｔｅｔｒａｃｙａｎｏｂｏｒａｔｅ
●１−Ｈｅｘｙｌ−３−ｍｅｔｈｙｌｉｍｉｄａｚｏｌｉｕｍ    ｂｉｓ（ｔｒｉｆｌｕｏｒｏｍｅｔｈｙｌｓｕｌｆｏｎｙｌ）ｉｍｉｄｅ
●１−Ｈｅｘｙｌ−３−ｍｅｔｈｙｌｉｍｉｄａｚｏｌｉｕｍ    ｃｈｌｏｒｉｄｅ
●１−Ｈｅｘｙｌ−３−ｍｅｔｈｙｌｉｍｉｄａｚｏｌｉｕｍ    ｈｅｘａｆｌｕｏｒｏｐｈｏｓｐｈａｔｅ
●１−Ｈｅｘｙｌ−３−ｍｅｔｈｙｌｉｍｉｄａｚｏｌｉｕｍ    ｔｅｔｒａｃｙａｎｏｂｏｒａｔｅ
●１−Ｈｅｘｙｌ−３−ｍｅｔｈｙｌｉｍｉｄａｚｏｌｉｕｍ    ｔｒｉｆｌｕｏｒｍｅｔｈｙｌｓｕｌｆｏｎａｔ
●１−Ｈｅｘｙｌ−３−ｍｅｔｈｙｌｉｍｉｄａｚｏｌｉｕｍ    ｔｒｉｓ（ｐｅｎｔａｆｌｕｏｒｏｅｔｈｙｌ）    ｔｒｉｆｌｕｏｒｏｐｈｏｓｐｈａｔｅ
●１−Ｈｅｘｙｌｏｘｙｍｅｔｈｙｌ−３−ｍｅｔｈｙｌｉｍｉｄａｚｏｌｉｕｍ    ｂｉｓ（ｔｒｉｆｌｕｏｒｏｍｅｔｈｙｌｓｕｌｆｏｎｙｌ）ｉｍｉｄｅ
●１−Ｈｅｘｙｌｏｘｙｍｅｔｈｙｌ−３−ｍｅｔｈｙｌｉｍｉｄａｚｏｌｉｕｍ    ｔｅｔｒａｆｌｕｏｒｏｂｏｒａｔｅ
●１−ｉ−Ｐｒｏｐｙｌ−３−ｍｅｔｈｙｌ−ｉｍｉｄａｚｏｌｉｕｍ    ｂｉｓ（ｔｒｉｆｌｕｏｒｏｍｅｔｈｙｌｓｕｌｆｏｎｙｌ）ｉｍｉｄｅ
●１−ｉ−Ｐｒｏｐｙｌ−３−ｍｅｔｈｙｌｉｍｉｄａｚｏｌｉｕｍ    ｉｏｄｉｄｅ
●１−ｉ−Ｐｒｏｐｙｌ−３−ｍｅｔｈｙｌ−ｉｍｉｄａｚｏｌｉｕｍ−ｈｅｘａｆｌｕｏｒｏｐｈｏｓｐｈａｔｅ
●１−Ｍｅｔｈｙｌ−３−ｍｅｔｈｙｌ−ｉｍｉｄａｚｏｌｉｕｍ    ｄｉｍｅｔｈｙｌｐｈｏｓｐｈａｔｅ
●１−Ｍｅｔｈｙｌ−３−ｍｅｔｈｙｌ−ｉｍｉｄａｚｏｌｉｕｍ    ｍｅｔｈｙｌｓｕｌｆａｔｅ
●１−Ｍｅｔｈｙｌ−３−ｐｒｏｐｙｌｉｍｉｄａｚｏｌｉｕｍ    ｃｈｌｏｒｉｄｅ
●１−Ｍｅｔｈｙｌ−４−ｏｃｔｙｌｐｙｒｉｄｉｎｉｕｍ    ｂｒｏｍｉｄｅ
●１−Ｍｅｔｈｙｌ−４−ｏｃｔｙｌｐｙｒｉｄｉｎｉｕｍ    ｃｈｌｏｒｉｄｅ
●１−Ｍｅｔｈｙｌ−４−ｏｃｔｙｌｐｙｒｉｄｉｎｉｕｍ    ｉｏｄｉｄｅ
●１−Ｍｅｔｈｙｌｉｍｉｄａｚｏｌｉｕｍ    ｃｈｌｏｒｉｄｅ
●１−Ｍｅｔｈｙｌｉｍｉｄａｚｏｌｉｕｍ    ｈｙｄｒｏｇｅｎｓｕｌｆａｔｅ
●１−ｎ−Ｂｕｔｙｌ−３−ｍｅｔｈｙｌｉｍｉｄａｚｏｌｉｕｍ    Ｂｒｏｍｉｄｅ
●１−ｎ−Ｂｕｔｙｌ−３−ｍｅｔｈｙｌｉｍｉｄａｚｏｌｉｕｍ    Ｃｈｌｏｒｉｄｅ
●１−ｎ−Ｂｕｔｙｌ−３−ｍｅｔｈｙｌｉｍｉｄａｚｏｌｉｕｍ    Ｈｅｘａｆｌｕｏｒｏｐｈｏｓｐｈａｔｅ
●１−ｎ−Ｂｕｔｙｌ−３−ｍｅｔｈｙｌｉｍｉｄａｚｏｌｉｕｍ    Ｔｅｔｒａｆｌｕｏｒｏｂｏｒａｔｅ
●１−ｎ−Ｂｕｔｙｌ−３−ｍｅｔｈｙｌｉｍｉｄａｚｏｌｉｕｍ    Ｔｒｉｆｌｕｏｒｏｍｅｔｈａｎｅｓｕｌｆｏｎａｔｅ
●１−ｎ−Ｈｅｐｔｙｌ−３−ｍｅｔｈｙｌｉｍｉｄａｚｏｌｉｕｍ    ｈｅｘａｆｌｕｏｒｏｐｈｏｓｐｈａｔｅ
●１−ｎ−Ｏｃｔｙｌ−３−ｍｅｔｈｙｌｉｍｉｄａｚｏｌｉｕｍ    ｈｅｘａｆｌｕｏｒｏｐｈｏｓｐｈａｔｅ
●１−ｎ−Ｏｃｔｙｌ−３−ｍｅｔｈｙｌｉｍｉｄａｚｏｌｉｕｍ    ｔｅｔｒａｆｌｕｏｒｏｂｏｒａｔｅ
●１−ｎ−Ｐｅｎｔｙｌ−３−ｍｅｔｈｙｌｉｍｉｄａｚｏｌｉｕｍ    ｈｅｘａｆｌｕｏｒｏｐｈｏｓｐｈａｔｅ
●１−ｎ−Ｐｒｏｐｙｌ−２，３−ｄｉｍｅｔｈｙｌｉｍｉｄａｚｏｌｉｕｍ    ｂｉｓ（ｐｅｎｔａｆｌｕｏｒｏｅｔｈｙｌｓｕｌｆｏｎｙｌ）ｉｍｉｄｅ
●１−Ｏｃｔｙｌ−３−ｍｅｔｈｙｌｉｍｉｄａｚｏｌｉｕｍ    ｃｈｌｏｒｉｄｅ
●１−Ｏｃｔｙｌ−３−ｍｅｔｈｙｌｉｍｉｄａｚｏｌｉｕｍ    ｔｒｉｆｌｕｏｒｍｅｔｈｙｌｓｕｌｆｏｎａｔ
●１−Ｐｒｏｐｙｌ−２，３−ｄｉｍｅｔｈｙｌｉｍｉｄａｚｏｌｉｕｍ    ｃｈｌｏｒｉｄｅ
●１−Ｐｒｏｐｙｌ−２，３−ｄｉｍｅｔｈｙｌｉｍｉｄａｚｏｌｉｕｍ    ｈｅｘａｆｌｕｏｒｏｐｈｏｓｐｈａｔｅ
●１−Ｐｒｏｐｙｌ−３−ｍｅｔｈｙｌｉｍｉｄａｚｏｌｉｕｍ    ｔｅｔｒａｃｈｌｏｒｏａｌｕｍｉｎａｔｅ
●１−Ｖｉｎｙｌ−３−ｍｅｔｈｙｌｉｍｉｄａｚｏｌｉｕｍ    ｈｙｄｒｏｇｅｎｃａｒｂｏｎａｔｅ
●２，３    Ｄｉｍｅｔｈｙｌ−１−ｐｒｏｐｙｌｉｍｉｄａｚｏｌｉｕｍ    ｂｉｓ（ｔｒｉｆｌｕｏｒｍｅｔｈｙｌｓｕｌｆｏｎｙｌ）ｉｍｉｄｅ
●２，３    Ｄｉｍｅｔｈｙｌ−１−ｐｒｏｐｙｌｉｍｉｄａｚｏｌｉｕｍ    ｉｏｄｉｄｅ
●２，３−Ｄｉｍｅｔｈｙｌ−１−ｎ−ｐｒｏｐｙｌｉｍｉｄａｚｏｌｉｕｍ    ｂｉｓ（ｔｒｉｆｌｕｏｒｏｍｅｔｈｙｌｓｕｌｆｏｎｙｌ）ｉｍｉｄｅ
●２，４，５−Ｔｒｉｍｅｔｈｙｌｉｍｉｄａｚｏｌｉｕｍ    ｃｈｌｏｒｉｄｅ
●２−Ｈｙｄｒｏｘｙｅｔｈｙｌｔｒｉｍｅｔｈｙｌａｍｍｏｎｉｕｍ    ａｃｅｔａｔｅ
●２−Ｈｙｄｒｏｘｙｅｔｈｙｌ−ｔｒｉｍｅｔｈｙｌａｍｍｏｎｉｕｍ    ｄｉｍｅｔｈｙｌｐｈｏｓｐｈａｔｅ
●３−Ｍｅｔｈｙｌ−１−ｐｒｏｐｙｌｉｍｉｄａｚｏｌｉｕｍ    ｂｉｓ（ｔｒｉｆｌｕｏｒｍｅｔｈｙｌｓｕｌｆｏｎｙｌ）ｉｍｉｄｅ
●３−Ｍｅｔｈｙｌ−１−ｐｒｏｐｙｌｉｍｉｄａｚｏｌｉｕｍ    ｉｏｄｉｄｅ
●３−Ｍｅｔｈｙｌ−１−ｐｒｏｐｙｌｐｙｒｉｄｉｎｉｕｍ    ｂｉｓ（ｔｒｉｆｌｕｏｒｏｍｅｔｈｙｌｓｕｌｆｏｎｙｌ）ｉｍｉｄｅ
●４−Ｅｔｈｙｌ−４−ｍｅｔｈｙｌｍｏｒｐｈｏｌｉｎｉｕｍ    ｍｅｔｈｙｌｃａｒｂｏｎａｔｅ
●４−Ｍｅｔｈｙｌ−Ｎ−ｂｕｔｙｌｐｙｒｉｄｉｎｉｕｍ    ｔｅｔｒａｆｌｕｏｒｏｂｏｒａｔｅ
●Ｅｔｈｙｌ−３−ｍｅｔｈｙｌｉｍｉｄａｚｏｌｉｕｍ    ｔｒｉｓ（ｐｅｎｔａｆｌｕｏｒｏｅｔｈｙｌ）    ｔｒｉｆｌｕｏｒｏｐｈｏｓｐｈａｔｅ
●Ｅｔｈｙｌｄｉｍｅｔｈｙｌ−（２−ｍｅｔｈｏｘｙｅｔｈｙｌ）ａｍｍｏｎｉｕｍ    ｔｒｉｓ（ｐｅｎｔａｆｌｕｏｒｏｅｔｈｙｌ）ｔｒｉｆｌｕｏｒｏｐｈｏｓｐｈａｔ
●Ｅｔｈｙｌ−ｄｉｍｅｔｈｙｌ−ｐｒｏｐｙｌａｍｍｏｎｉｕｍ    ｂｉｓ（ｔｒｉｆｌｕｏｒｏｍｅｔｈｙｌｓｕｌｆｏｎｙｌ）ｉｍｉｄｅ
●Ｍｅｔｈｙｌｔｒｉｏｃｔｙｌａｍｍｏｎｉｕｍ    ｔｈｉｏｓａｌｉｃｙｌａｔｅ
●Ｎ−（Ｍｅｔｈｏｘｙｅｔｈｙｌ）−１−ｍｅｔｈｙｌｐｙｒｒｏｌｉｄｉｎｉｕｍ    ｂｉｓ（ｔｒｉｆｌｕｏｒｏｍｅｔｈｙｌｓｕｌｆｏｎｙｌ）ｉｍｉｄｅ
●Ｎ，Ｎ−Ｄｉｍｅｔｈｙｌｐｙｒｒｏｌｉｄｉｎｉｕｍ    ｂｉｓ（ｔｒｉｆｌｕｏｒｏｍｅｔｈｙｌｓｕｌｆｏｎｙｌ）ｉｍｉｄｅ
●Ｎ，Ｎ−Ｄｉｍｅｔｈｙｌｐｙｒｒｏｌｉｄｉｎｉｕｍ    ｉｏｄｉｄｅ
●Ｎ−Ｂｕｔｙｌ−１−ｍｅｔｈｙｌｐｙｒｒｏｌｉｄｉｎｉｕｍ    ｂｉｓ（ｔｒｉｆｌｕｏｒｏｍｅｔｈｙｌｓｕｌｆｏｎｙｌ）ｉｍｉｄｅ
●Ｎ−Ｂｕｔｙｌ−１−ｍｅｔｈｙｌｐｙｒｒｏｌｉｄｉｎｉｕｍ    ｂｉｓ［ｏｘａｌａｔｏ（２−）−Ｏ，Ｏ´］ｂｏｒａｔｅ
●Ｎ−Ｂｕｔｙｌ−１−ｍｅｔｈｙｌｐｙｒｒｏｌｉｄｉｎｉｕｍ    ｂｒｏｍｉｄｅ
●Ｎ−Ｂｕｔｙｌ−１−ｍｅｔｈｙｌｐｙｒｒｏｌｉｄｉｎｉｕｍ    ｃｈｌｏｒｉｄｅ
●Ｎ−Ｂｕｔｙｌ−１−ｍｅｔｈｙｌｐｙｒｒｏｌｉｄｉｎｉｕｍ    ｄｉｃｙａｎａｍｉｄｅ
●Ｎ−Ｂｕｔｙｌ−１−ｍｅｔｈｙｌｐｙｒｒｏｌｉｄｉｎｉｕｍ    ｔｒｉｆｌｕｏｒｏｍｅｔｈａｎｅｓｕｌｆｏｎａｔｅ
●Ｎ−Ｂｕｔｙｌ−１−ｍｅｔｈｙｌｐｙｒｒｏｌｉｄｉｎｉｕｍ    ｔｒｉｓ（ｐｅｎｔａｆｌｕｏｒｏｅｔｈｙｌ）ｔｒｉｆｌｕｏｒｏｐｈｏｓｐｈａｔｅ
●Ｎ−Ｂｕｔｙｌ−４−（Ｎ‘，Ｎ‘−ｄｉｍｅｔｈｙｌａｍｍｏｎｉｕｍ）ｐｙｒｉｄｉｎｉｕｍ    ｂｉｓ（ｔｒｉｆｌｕｏｒｏｍｅｔｈｙｌｓｕｌｆｏｎｙｌ）ｉｍｉｄｅ
●Ｎ−Ｂｕｔｙｌｐｙｒｉｄｉｎｉｕｍ    ｃｈｌｏｒｉｄｅ
●Ｎ−Ｂｕｔｙｌｐｙｒｉｄｉｎｉｕｍ    ｔｅｔｒａｆｌｕｏｒｏｂｏｒａｔｅ
●Ｎ−Ｅｔｈｙｌ−３−ｍｅｔｈｙｌｐｙｒｉｄｉｎｉｕｍ    ｅｔｈｙｌｓｕｌｆａｔｅ
●Ｎ−Ｅｔｈｙｌ−３−ｍｅｔｈｙｌｐｙｒｉｄｉｎｉｕｍ    ｐｅｒｆｌｕｏｒｏｂｕｔａｎｅｓｕｌｆｏｎａｔｅ
●Ｎ−Ｅｔｈｙｌ−４−（Ｎ’，Ｎ’−ｄｉｍｅｔｈｙｌａｍｍｏｎｉｕｍ）ｐｙｒｉｄｉｎｉｕｍ    ｂｉｓ（ｔｒｉｆｌｕｏｒｏｍｅｔｈｙｌｓｕｌｆｏｎｙｌ）ｉｍｉｄｅ
●Ｎ−Ｅｔｈｙｌ−Ｎ，Ｎ−ｄｉｍｅｔｈｙｌ−２−ｍｅｔｈｏｘｙｅｔｈｙｌａｍｍｏｎｉｕｍ    ｔｒｉｓ（ｐｅｎｔａｆｌｕｏｒｏｅｔｈｙｌ）ｔｒｉｆｌｕｏｒｏｐｈｏｓｐｈａｔｅ
●Ｎ−Ｅｔｈｙｌｐｙｒｉｄｉｎｉｕｍ    ｂｉｓ（ｔｒｉｆｌｕｏｒｏｍｅｔｈｙｌｓｕｌｆｏｎｙｌ）ｉｍｉｄｅ
●Ｎ−Ｈｅｘｙｌ−４−（Ｎ’，Ｎ’−ｄｉｍｅｔｈｙｌａｍｍｏｎｉｕｍ）ｐｙｒｉｄｉｎｉｕｍ    ｂｉｓ（ｔｒｉｆｌｕｏｒｏｍｅｔｈｙｌｓｕｌｆｏｎｙｌ）ｉｍｉｄｅ
●Ｎ−Ｍｅｔｈｙｌ−Ｎ−Ｅｔｈｙｌｐｙｒｒｏｌｉｄｉｎｉｕｍ    ｂｉｓ（ｔｒｉｆｌｕｏｒｏｍｅｔｈｙｌｓｕｌｆｏｎｙｌ）ｉｍｉｄｅ
●Ｎ−Ｍｅｔｈｙｌ−Ｎ−ｎ−ｐｒｏｐｙｌｐｙｒｒｏｌｉｄｉｎｉｕｍ    ｂｉｓ（ｔｒｉｆｌｕｏｒｏｍｅｔｈｙｌｓｕｌｆｏｎｙｌ）ｉｍｉｄｅ
●Ｐｅｎｔａｍｅｔｈｙｌｉｍｉｄａｚｏｌｉｕｍ    ｂｉｓ（ｔｒｉｆｌｕｏｒｏｍｅｔｈｙｌｓｕｌｆｏｎｙｌ）ｉｍｉｄｅ
●Ｐｅｎｔａｍｅｔｈｙｌｉｍｉｄａｚｏｌｉｕｍ    ｈｅｘａｆｌｕｏｒｏｐｈｏｓｐｈａｔｅ
●Ｐｅｎｔａｍｅｔｈｙｌｉｍｉｄａｚｏｌｉｕｍ    ｉｏｄｉｄｅ
●Ｐｙｒｉｄｉｎｉｕｍ    ｅｔｈｏｘｙｅｔｈｙｌｓｕｌｆａｔｅ
●Ｔｅｔｒａｂｕｔｙｌａｍｍｏｎｉｕｍ    ｃｈｌｏｒｉｄｅ
●Ｔｅｔｒａｅｔｈｙｌａｍｍｏｎｉｕｍ    ｂｉｓ（ｐｅｎｔａｆｌｕｏｒｏｅｔｈｙｌｓｕｌｆｏｎｙｌ）ｉｍｉｄｅ
●Ｔｅｔｒａｅｔｈｙｌａｍｍｏｎｉｕｍ    ｂｉｓ（ｔｒｉｆｌｕｏｒｏｍｅｔｈｙｌｓｕｌｆｏｎｙｌ）ｉｍｉｄｅ
●Ｔｅｔｒａｅｔｈｙｌａｍｍｏｎｉｕｍ    ｈｅｘａｆｌｕｏｒｏｐｈｏｓｐｈａｔｅ
●Ｔｅｔｒａｅｔｈｙｌａｍｍｏｎｉｕｍ    ｔｅｔｒａｆｌｕｏｒｏｂｏｒａｔｅ
●Ｔｅｔｒａｅｔｈｙｌａｍｍｏｎｉｕｍ    ｔｒｉｓ（ｔｒｉｆｌｕｏｒｏｍｅｔｈｙｌｓｕｌｆｏｎｙｌ）ｍｅｔｈｉｄｅ
●Ｔｅｔｒａｈｅｘｙｌａｍｍｏｎｉｕｍ    ｐｅｒｃｈｌｏｒａｔｅ
●Ｔｅｔｒａ−ｉｓｏ−ｐｅｎｔｙｌａｍｍｏｎｉｕｍｉｏｄｉｄｅ
●Ｔｅｔｒａｍｅｔｈｙｌａｍｍｏｎｉｕｍ    ｔｒｉｓ（ｐｅｎｔａｆｌｕｏｒｏｅｔｈｙｌ）ｔｒｉｆｌｕｏｒｏｐｈｏｓｐｈａｔｅ
●Ｔｅｔｒａ−Ｎ−ｂｕｔｙｌａｍｍｏｎｉｕｍ    ４−ｔｏｌｕｅｎｅｓｕｌｆｏｎａｔｅ
●Ｔｅｔｒａ−Ｎ−ｂｕｔｙｌａｍｍｏｎｉｕｍ    ｂｅｎｚｅｎｅｓｕｌｆｏｎａｔｅ
●Ｔｅｔｒａ−ｎ−ｂｕｔｙｌａｍｍｏｎｉｕｍ    ｂｉｓ（ｔｒｉｆｌｕｏｒｏｍｅｔｈｙｌｓｕｌｆｏｎｙｌ）ｉｍｉｄｅ
●Ｔｅｔｒａ−Ｎ−ｂｕｔｙｌａｍｍｏｎｉｕｍ    ｂｒｏｍｉｄｅ
●Ｔｅｔｒａ−Ｎ−ｂｕｔｙｌａｍｍｏｎｉｕｍ    ｂｕｔａｎｅｓｕｌｆｏｎａｔｅ
●Ｔｅｔｒａ−Ｎ−ｂｕｔｙｌａｍｍｏｎｉｕｍ    ｅｔｈａｎｅｓｕｌｆｏｎａｔｅ
●Ｔｅｔｒａ−Ｎ−ｂｕｔｙｌａｍｍｏｎｉｕｍ    ｍｅｔｈａｎｅｓｕｌｆｏｎａｔｅ
●Ｔｅｔｒａ−Ｎ−ｂｕｔｙｌａｍｍｏｎｉｕｍ    ｎｉｔｒａｔｅ
●Ｔｅｔｒａ−Ｎ−ｂｕｔｙｌａｍｍｏｎｉｕｍ    ｎｉｔｒｉｔｅ
●Ｔｅｔｒａ−Ｎ−ｂｕｔｙｌａｍｍｏｎｉｕｍ    ｏｃｔａｎｅｓｕｌｆｏｎａｔｅ
●Ｔｅｔｒａ−Ｎ−ｂｕｔｙｌａｍｍｏｎｉｕｍ    ｐｅｎｔａｃｙａｎｏｐｒｏｐｅｎｉｄｅ
●Ｔｅｔｒａ−Ｎ−ｂｕｔｙｌａｍｍｏｎｉｕｍ    ｐｅｎｔａｆｌｕｏｒｏｅｎｚｅｎｅｓｕｌｆｏｎａｔｅ
●Ｔｅｔｒａ−Ｎ−ｂｕｔｙｌａｍｍｏｎｉｕｍ    ｐｅｒｆｌｕｏｒｏｂｕｔａｎｅｓｕｌｆｏｎａｔｅ
●Ｔｅｔｒａ−Ｎ−ｂｕｔｙｌａｍｍｏｎｉｕｍ    ｐｅｒｆｌｕｏｒｏｏｃｔａｎｅｓｕｌｆｏｎａｔｅ
●Ｔｅｔｒａ−Ｎ−ｂｕｔｙｌａｍｍｏｎｉｕｍ    ｐｉｃｒａｔｅ
●Ｔｅｔｒａ−Ｎ−ｂｕｔｙｌａｍｍｏｎｉｕｍ    ｓｕｌｆａｍａｔｅ
●Ｔｅｔｒａ−Ｎ−ｂｕｔｙｌａｍｍｏｎｉｕｍ    ｔｅｔｒａ−Ｎ−ｂｕｔｙｌｂｏｒａｔｅ
●Ｔｅｔｒａ−Ｎ−ｂｕｔｙｌａｍｍｏｎｉｕｍ    ｔｈｉｏｃｙａｎａｔｅ
●Ｔｅｔｒａ−Ｎ−ｂｕｔｙｌａｍｍｏｎｉｕｍ    ｔｒｉｆｌｕｏｒｏｍｅｔｈａｎｅｓｕｌｆｏｎａｔｅ
●Ｔｅｔｒａ−ｎ−ｂｕｔｙｌａｍｍｏｎｉｕｍ    ｔｒｉｓ（ｔｒｉｆｌｕｏｒｏｍｅｔｈｙｌｓｕｌｆｏｎｙｌ）ｍｅｔｈｉｄｅ
●Ｔｅｔｒａ−Ｎ−ｂｕｔｙｌａｍｍｏｎｉｕｍｉｏｄｉｄｅ
●Ｔｅｔｒａ−Ｎ−ｈｅｐｔｙｌａｍｍｏｎｉｕｍｉｏｄｉｄｅ
●Ｔｅｔｒａ−Ｎ−ｈｅｘｙｌａｍｍｏｎｉｕｍｂｒｏｍｉｄｅ
●Ｔｅｔｒａ−Ｎ−ｈｅｘｙｌａｍｍｏｎｉｕｍｉｏｄｉｄｅ
●Ｔｅｔｒａ−Ｎ−ｈｅｘｙｌａｍｍｏｎｉｕｍｔｅｔｒａｆｌｕｏｒｏｂｏｒａｔｅ
●Ｔｅｔｒａ−Ｎ−ｐｅｎｔｙｌａｍｍｏｎｉｕｍｉｏｄｉｄｅ
●Ｔｅｔｒａ−Ｎ−ｐｅｎｔｙｌａｍｍｏｎｉｕｍｎｉｔｒａｔｅ
●Ｔｅｔｒａ−Ｎ−ｐｅｎｔｙｌａｍｍｏｎｉｕｍｔｈｉｏｃｙａｎａｔｅ
●Ｔｅｔｒａｐｅｎｔｙｌａｍｍｏｎｉｕｍ    ｂｒｏｍｉｄｅ
●Ｔｒｉｂｕｔｙｌｍｅｔｈｙｌａｍｍｏｎｉｕｍ    ｍｅｔｈｙｌｃａｒｂｏｎａｔｅ
●Ｔｒｉｂｕｔｙｌｍｅｔｈｙｌａｍｍｏｎｉｕｍ    ｍｅｔｈｙｌｓｕｌｆａｔｅ
●Ｔｒｉｂｕｔｙｌｍｅｔｈｙｌｐｈｏｓｐｈｏｎｉｕｍ    ｄｉｂｕｔｙｌｐｈｏｓｐｈａｔｅ
●Ｔｒｉｂｕｔｙｌｍｅｔｈｙｌｐｈｏｓｐｈｏｎｉｕｍ    ｍｅｔｈｙｌｃａｒｂｏｎａｔｅ
●Ｔｒｉｅｔｈｙｌａｍｉｎｅ    ｈｙｄｒｏｃｈｌｏｒｉｄｅ    ２［ＡｌＣｌ３］
●Ｔｒｉｅｔｈｙｌｍｅｔｈｙｌａｍｍｏｎｉｕｍ    ｄｉｂｕｔｙｌｐｈｏｓｐｈａｔｅ
●Ｔｒｉｅｔｈｙｌｍｅｔｈｙｌａｍｍｏｎｉｕｍ    ｍｅｔｈｙｌｃａｒｂｏｎａｔｅ
●Ｔｒｉｅｔｈｙｌｍｅｔｈｙｌｐｈｏｓｐｈｏｎｉｕｍ    ｄｉｂｕｔｙｌｐｈｏｓｐｈａｔｅ
●Ｔｒｉ−Ｎ−ｂｕｔｙｌｍｅｔｈｙｌａｍｍｏｎｉｕｍ    ｂｕｔａｎｅｓｕｌｆｏｎａｔｅ
●Ｔｒｉ−Ｎ−ｂｕｔｙｌｍｅｔｈｙｌａｍｍｏｎｉｕｍ    ｏｃｔａｎｅｓｕｌｆｏｎａｔｅ
●Ｔｒｉ−Ｎ−ｂｕｔｙｌｍｅｔｈｙｌａｍｍｏｎｉｕｍ    ｐｅｒｆｌｕｏｒｏｂｕｔａｎｅｓｕｌｆｏｎａｔｅ
●Ｔｒｉ−Ｎ−ｂｕｔｙｌｍｅｔｈｙｌａｍｍｏｎｉｕｍ    ｐｅｒｆｌｕｏｒｏｏｃｔａｎｅｓｕｌｆｏｎａｔｅ
●Ｔｒｉ−ｎ−ｈｅｘｙｌ−ｎ−ｔｅｔｒａｄｅｃｙｌｐｈｏｓｐｈｏｎｉｕｍ    ｃｈｌｏｒｉｄｅ
●Ｔｒｉｏｃｔｙｌｍｅｔｈｙｌａｍｍｏｎｉｕｍ    ｔｈｉｏｓａｌｉｃｙｌａｔｅ
●Ｔｒｉｓ（２−ｈｙｄｒｏｘｙｅｔｈｙｌ）ｍｅｔｈｙｌａｍｍｏｎｉｕｍ    ｍｅｔｈｙｌｓｕｌｆａｔｅ
【００３１】
（有機溶媒）
有機溶媒の例を表２に示す。
原子内包フラーレンの溶解度等を考慮して適宜選択すればよい。
【００３２】
（表２）
●１，１，１，３，３，３−ｈｅｘａｆｌｕｏｒｏ−２−ｐｒｏｐａｎｏｌ
●１，１，１−ｔｒｉｃｈｌｏｒｏｅｔｈａｎｅ
●１，１，２，２−ｔｅｔｒａｃｈｌｏｒｏｅｔｈａｎｅ
●１，１，２−ｔｒｉｃｈｌｏｒｏｔｒｉｆｌｕｏｒｏｅｔｈａｎｅ
●１，２，３，５−ｔｅｔｒａｍｅｔｈｙｌｂｅｎｚｅｎｅ
●１，２−ｂｕｔａｎｅｄｉｏｌ
●１，２−ｄｉｃｈｌｏｒｏｂｅｎｚｅｎｅ
●１，２−ｄｉｃｈｌｏｒｏｅｔｈａｎｅ
●１，２−ｄｉｍｅｔｈｏｘｙｂｅｎｚｅｎｅ    （ｖｅｒａｔｒｏｌｅ）
●１，２−ｄｉｍｅｔｈｏｘｙｅｔｈａｎｅ    （ｍｏｎｏｇｌｙｍｅ）
●１，２−ｐｒｏｐａｎｅｄｉｏｌ
●１，３−ｂｕｔａｎｅｄｉｏｌ
●１，３−ｄｉｏｘｏｌａｎｅ
●１，３−ｐｒｏｐａｎｅｄｉｏｌ
●１，４−ｂｕｔａｎｅｄｉｏｌ
●１，４−ｄｉｍｅｔｈｙｌｐｉｐｅｒａｚｉｎｅ
●１，４−ｄｉｏｘａｎｅ
●１−ｂｕｔａｎｏｌ
●１−ｃｈｌｏｒｏｂｕｔａｎｅ
●１−ｄｅｃａｎｏｌ
●１−ｈｅｐｔａｎｏｌ
●１−ｈｅｘａｎｏｌ
●１−ｍｅｔｈｙｌｎａｐｈｔｈａｌｅｎｅ
●１−ｍｅｔｈｙｌｐｉｐｅｒｉｄｉｎｅ
●１−ｍｅｔｈｙｌｐｙｒｒｏｌｅ
●１−ｍｅｔｈｙｌｐｙｒｒｏｌｉｄｉｎ−２−ｏｎｅ
●１−ｍｅｔｈｙｌｐｙｒｒｏｌｉｄｉｎｅ
●１−ｎｏｎａｎｏｌ
●１−ｏｃｔａｎｏｌ
●１−ｐｅｎｔａｎｏｌ
●１−ｐｒｏｐａｎｏｌ
●１−ｕｎｄｅｃａｎｏｌ
●２，２，２−ｔｒｉｃｈｌｏｒｏｅｔｈａｎｏｌ
●２，２，２−ｔｒｉｆｌｕｏｒｏｅｔｈａｎｏｌ
●２，２，３，３−ｔｅｔｒａｆｌｕｏｒｏ−１−ｐｒｏｐａｎｏｌ
●２，２，３，４，４，４−ｈｅｘａｆｌｕｏｒｏ−１−ｂｕｔａｎｏｌ
●２，２，４−ｔｒｉｍｅｔｈｙｌｐｅｎｔａｎｅ
●２，３−ｂｕｔａｎｅｄｉｏｌ
●２，４，６−ｔｒｉｍｅｔｈｙｌｐｙｒｉｄｉｎｅ
●２，６−ｄｉｍｅｔｈｙｌｐｙｒｉｄｉｎｅ
●２−ｂｕｔａｎｏｌ
●２−ｂｕｔａｎｏｎｅ
●２−ｂｕｔｏｘｙｅｔｈａｎｏｌ
●２−ｃｈｌｏｒｏｅｔｈａｎｏｌ
●２−ｈｅｘａｎｏｌ
●２−ｍｅｔｈｏｘｙｅｔｈａｎｏｌ
●２−ｍｅｔｈｏｘｙｅｔｈｙｌ    ｅｔｈｅｒ    （ｄｉｇｌｙｍｅ）
●２−ｍｅｔｈｙｌ−１，３−ｐｒｏｐａｎｅｄｉｏｌ
●２−ｍｅｔｈｙｌ−１−ｂｕｔａｎｏｌ
●２−ｍｅｔｈｙｌ−１−ｐｅｎｔａｎｏｌ
●２−ｍｅｔｈｙｌ−１−ｐｒｏｐａｎｏｌ
●２−ｍｅｔｈｙｌ−２−ｂｕｔａｎｏｌ
●２−ｍｅｔｈｙｌ−２−ｐｒｏｐａｎｏｌ
●２−ｍｅｔｈｙｌｂｕｔａｎｅ
●２−ｍｅｔｈｙｌｂｕｔｉｒｉｃ    ａｃｉｄ
●２−ｍｅｔｈｙｌｆｕｒａｎ
●２−ｍｅｔｈｙｌｐｙｒｉｄｉｎｅ
●２−ｍｅｔｈｙｌｔｅｔｒａｈｙｄｒｏｆｕｒａｎ
●２−ｏｃｔａｎｏｌ
●２−ｐｅｎｔａｎｏｌ
●２−ｐｅｎｔａｎｏｎｅ
●２−ｐｈｅｎｙｌｅｔｈａｎｏｌ
●２−ｐｒｏｐａｎｏｌ
●２−ｐｙｒｒｏｌｉｄｉｎｏｎｅ
●３，５，５−ｔｒｉｍｅｔｈｙｌ−２−ｃｙｃｌｏｈｅｘｅｎｏｎｅ    （ｉｓｏｐｈｏｒｏｎｅ）
●３−ｈｅｘａｎｏｌ
●３−ｍｅｔｈｙｌ−１−ｂｕｔａｎｏｌ
●３−ｍｅｔｈｙｌ−２−ｂｕｔａｎｏｌ
●３−ｐｅｎｔａｎｏｌ
●３−ｐｅｎｔａｎｏｎｅ
●４−ｍｅｔｈｙｌ−２−ｐｅｎｔａｎｏｎｅ
●ａｃｅｔｉｃ    ａｃｉｄ
●ａｃｅｔｏｎｅ
●ａｃｅｔｏｎｉｔｒｉｌｅ
●ａｃｅｔｏｐｈｅｎｏｎｅ
●ａｌｌｙｌ    ａｌｃｏｈｏｌ    （２−ｐｒｏｐｅｎｏｌ）
●ａｎｉｓｏｌ    （ｍｅｔｈｙｌ    ｐｈｅｎｙｌ    ｅｔｈｅｒ）
●ｂｅｎｚｅｎｅ
●ｂｅｎｚｏｎｉｔｒｉｌｅ
●ｂｅｎｚｙｌ    ａｌｃｏｈｏｌ
●ｂｒｏｍｏｂｅｎｚｅｎｅ
●ｂｕｔｙｒｏｎｉｔｒｉｌｅ
●ｃａｒｂｏｎ    ｄｉｓｕｌｆｉｄｅ
●ｃｈｌｏｒｏａｃｅｔｏｎｉｔｒｉｌｅ
●ｃｈｌｏｒｏｂｅｎｚｅｎｅ
●ｃｈｌｏｒｏｆｏｒｍ
●ｃｉｎｅｏｌｅ
●ｃｉｓ−ｄｅｃａｌｉｎｅ
●ｃｙｃｌｏｈｅｐｔａｎｅ
●ｃｙｃｌｏｈｅｐｔａｎｏｌ
●ｃｙｃｌｏｈｅｘａｎｅ
●ｃｙｃｌｏｈｅｘａｎｏｌ
●ｃｙｃｌｏｈｅｘａｎｏｎｅ
●ｃｙｃｌｏｈｅｘｙｌａｍｉｎｅ
●ｃｙｃｌｏｏｃｔａｎｅ
●ｃｙｃｌｏｏｃｔａｎｏｌ
●ｃｙｃｌｏｐｅｎｔａｎｅ
●ｃｙｃｌｏｐｅｎｔａｎｏｌ
●ｃｙｃｌｏｐｅｎｔａｎｏｎｅ
●ｄｅｃａｌｉｎｅ
●ｄｅｃａｎｅ
●ｄｉｂｅｎｚｙｌ    ｅｔｈｅｒ
●ｄｉｃｈｌｏｒｏａｃｅｔｉｃ    ａｃｉｄ
●ｄｉｃｈｌｏｒｏｍｅｔｈａｎｅ
●ｄｉｅｔｈｙｌ    ｅｔｈｅｒ
●ｄｉｉｓｏｐｒｏｐｙｌ    ｅｔｈｅｒ
●ｄｉｍｅｔｈｏｘｙｍｅｔｈａｎｅ
●ｄｉｍｅｔｈｙｌ    ｃａｒｂｏｎａｔｅ
●ｄｉｍｅｔｈｙｌ    ｓｕｌｐｈｉｔｅ
●ｄｉｍｅｔｈｙｌ    ｓｕｌｆｏｘｉｄｅ
●ｄｉ−ｎ−ｂｕｔｙｌ    ｅｔｈｅｒ
●ｄｉ−ｎ−ｂｕｔｙｌ    ｏｘａｌａｔｅ
●ｄｉ−ｎ−ｂｕｔｙｌａｍｉｎｅ
●ｄｉ−ｎ−ｈｅｘｙｌ    ｅｔｈｅｒ
●ｄｉ−ｎ−ｐｅｎｔｙｌ    ｅｔｈｅｒ
●ｄｉ−ｎ−ｐｒｏｐｙｌ    ｅｔｈｅｒ
●ｄｏｄｅｃａｎｅ
●ｅｔｈａｎｏｌ
●ｅｔｈｙｌ    ２−ｍｅｔｈｏｘｙ    ａｃｅｔａｔｅ
●ｅｔｈｙｌ    ａｃｅｔａｔｅ
●ｅｔｈｙｌ    ｂｅｎｚｏａｔｅ
●ｅｔｈｙｌ    ｓａｌｉｃｙｌａｔｅ
●ｅｔｈｙｌｂｅｎｚｅｎｅ
●ｅｔｈｙｌｃｙｃｌｏｈｅｘａｎｅ
●ｅｔｈｙｌｅｎ    ｇｌｙｃｏｌ    （１，２−ｅｔｈａｎｅｄｉｏｌ）
●ｅｔｈｙｌｅｎｅｄｉａｍｉｎｅ
●ｅｔｈｙｌｐｈｅｎｉｌｅｔｅｒ
●ｆｌｕｏｒｏｂｅｎｚｅｎｅ
●ｆｏｒｍａｍｉｄｅ
●ｆｏｒｍｉｃ    ａｃｉｄ
●ｆｕｒａｎ
●ｇａｓ
●ｇ−ｂｕｔｙｒｏｌａｃｔｏｎｅ
●ｇｌｙｃｅｒｏｌ    （１，２，３−ｐｒｏｐａｎｅｔｒｉｏｌ）
●ｈｅｐｔａｎｅ
●ｈｅｐｔａｎｏｉｃ    ａｃｉｄ
●ｈｅｘａｄｅｃａｎｅ
●ｈｅｘａｆｌｕｏｒｏｂｅｎｚｅｎｅ
●ｈｅｘａｎｅ
●ｈｅｘａｎｏｉｃ    ａｃｉｄ
●ＨＭＰＡ    （ｈｅｘａｍｅｔｈｙｌｐｈｏｓｐｈｏｒｉｃ    ａｃｉｄ    ｔｒｉａｍｉｄｅ）
●ｉｏｄｏｂｅｎｚｅｎｅ
●ｉｏｄｏｅｔｈａｎｅ
●ｉｓｏａｍｙｌ    ａｃｅｔａｔｅ
●ｉｓｏｂｕｔｉｒｉｃ    ａｃｉｄ
●ｉｓｏｂｕｔｙｒｏｎｉｔｒｉｌｅ
●ｉｓｏｖａｌｅｒｉｃ    ａｃｉｄ
●ｍ−ｃｒｅｓｏｌ
●ｍｅｓｉｔｙｌｅｎｅ
●ｍｅｔｈａｎｏｌ
●ｍｅｔｈｙｌ    ａｃｅｔａｔｅ
●ｍｅｔｈｙｌ    ｂｅｎｚｏａｔｅ
●ｍｅｔｈｙｌ    ｆｏｒｍａｔｅ
●ｍｅｔｈｙｌ    ｓａｌｉｃｙｌａｔｅ
●ｍｅｔｈｙｌｃｙｃｌｏｈｅｘａｎｅ
●Ｍｅｔｈｙｌｅｎｅ    ｃｈｌｏｒｉｄｅ
●ｍｏｒｐｈｏｌｉｎｅ
●ｍ−ｘｙｌｅｎｅ
●Ｎ，Ｎ´−ｄｉｍｅｔｈｙｌｐｒｏｐｙｌｅｎｅｕｒｅａ
●Ｎ，Ｎ−ｄｉｅｔｈｙｌａｃｅｔａｍｉｄｅ
●Ｎ，Ｎ−ｄｉｅｔｈｙｌｆｏｒｍａｍｉｄｅ
●Ｎ，Ｎ−ｄｉｍｅｔｈｙｌａｃｅｔａｍｉｄｅ
●Ｎ，Ｎ−ｄｉｍｅｔｈｙｌａｎｉｌｉｎｅ
●Ｎ，Ｎ−ｄｉｍｅｔｈｙｌｃｙｃｌｏｈｅｘｙｌａｍｉｎｅ
●Ｎ，Ｎ−ｄｉｍｅｔｈｙｌｆｏｒｍａｍｉｄｅ
●ｎ−ｂｕｔｙｌ    ａｃｅｔａｔｅ
●ｎ−ｂｕｔｙｌ    ｍｅｔｈｙｌ    ａｍｉｎｅ
●ｎ−ｂｕｔｙｌ    ｍｅｔｈｙｌ    ｅｔｈｅｒ
●ｎ−ｂｕｔｙｌａｍｉｎｅ
●ｎ−ｂｕｔｙｌｂｅｎｚｅｎｅ
●ｎ−ｂｕｔｙｌｃｉｃｌｏｈｅｘａｎｅ
●ｎ−ｂｕｔｙｒｉｃ    ａｃｉｄ
●ｎｉｔｒｏｂｅｎｚｅｎｅ
●ｎｉｔｒｏｅｔｈａｎｅ
●ｎｉｔｒｏｍｅｔｈａｎｅ
●Ｎ−ｍｅｔｈｙｌａｃｅｔａｍｉｄｅ
●Ｎ−ｍｅｔｈｙｌａｎｉｌｉｎｅ
●Ｎ−ｍｅｔｈｙｌｃｙｃｌｏｈｅｘｙｌａｍｉｎｅ
●Ｎ−ｍｅｔｈｙｌｆｏｒｍａｍｉｄｅ
●Ｎ−ｍｅｔｈｙｌｉｍｉｄａｚｏｌｅ
●ｎｏｎａｎｅ
●ｎｏｎａｎｏｉｃ    ａｃｉｄ
●ｎ−ｐｒｏｐｙｌ    ａｃｅｔａｔｅ
●ｎ−ｐｒｏｐｙｌ    ｆｏｒｍａｔｅ
●ｎ−ｐｒｏｐｙｌｂｅｎｚｅｎｅ
●ｎ−ｐｒｏｐｙｌｃｙｃｌｏｈｅｘａｎｅ
●ｏｃｔａｎｅ
●ｏｃｔａｎｏｉｃ    ａｃｉｄ
●ｏ−ｘｙｌｅｎｅ
●ｐｅｎｔａｄｅｃａｎｅ
●ｐｅｎｔａｆｌｕｏｒｏｐｒｏｐｉｏｎｉｃ    ａｃｉｄ
●ｐｅｎｔａｎｅ
●ｐｅｒｆｌｕｏｒｏｈｅｘａｎｅ
●ｐｅｒｆｌｕｏｒｏｐｙｒｉｄｉｎｅ
●ｐｅｔｒｏｌｅｕｍ    ｅｔｈｅｒ
●ｐｉｐｅｒｉｄｉｎｅ
●ｐｒｏｐａｒｇｙｌ    ａｌｃｏｈｏｌ    （２−ｐｒｏｐｙｎｏｌ）
●ｐｒｏｐｉｏｎｉｃ    ａｃｉｄ
●ｐｒｏｐｉｏｎｉｔｒｉｌｅ
●ｐｒｏｐｉｏｐｈｅｎｏｎｅ
●ｐｒｏｐｙｌｅｎｅ    ｃａｒｂｏｎａｔｅ
●ｐ−ｘｙｌｅｎｅ
●ｐｙｒｉｄｉｎｅ
●ｐｙｒｒｏｌｅ
●ｐｙｒｒｏｌｉｄｉｎｅ
●ｓｕｌｆｏｌａｎｅ
●ｔｅｒｔ−ｂｕｔｙｌ    ｍｅｔｈｙｌ    ｅｔｈｅｒ
●ｔｅｒｔ−ｂｕｔｙｌｂｅｎｚｅｎｅ
●ｔｅｒｔ−ｂｕｔｙｌｃｙｃｌｏｈｅｘａｎｅ
●ｔｅｔｒａｃｈｌｏｒｏｍｅｔｈａｎｅ
●ｔｅｔｒａｈｙｄｒｏｆｕｒａｎ
●ｔｅｔｒａｈｙｄｒｏｐｙｒａｎ
●ｔｅｔｒａｈｙｄｒｏｔｈｉｏｐｈｅｎｅ
●ｔｅｔｒａｌｉｎｅ
●ｔｅｔｒａｍｅｔｈｙｌｇｕａｎｉｄｉｎｅ
●ｔｅｔｒａｍｅｔｈｙｌｕｒｅａ
●ｔｈｉｏａｎｉｓｏｌｅ
●ｔｏｌｕｅｎｅ
●ｔｒｉａｃｅｔｉｎ
●ｔｒｉｃｈｌｏｒｏｅｔｈｅｎｅ
●ｔｒｉｅｔｈｙｌ    ｐｈｏｓｐｈａｔｅ
●ｔｒｉｅｔｈｙｌ    ｐｈｏｓｐｈｉｔｅ
●ｔｒｉｅｔｈｙｌａｍｉｎｅ
●ｔｒｉｆｌｕｏｒｏａｃｅｔｉｃ    ａｃｉｄ
●ｔｒｉｆｌｕｏｒｏ−ｍ−ｃｒｅｓｏｌ
●ｔｒｉｆｌｕｏｒｏｍｅｔｈｙｌｂｅｎｚｅｎｅ
●ｔｒｉｍｅｔｈｙｌ    ｏｒｔｈｏｆｏｒｍａｔｅ
●ｔｒｉｍｅｔｈｙｌ    ｐｈｏｓｐｈａｔｅ
●ｔｒｉｍｅｔｈｙｌ    ｐｈｏｓｐｈｉｔｅ
●ｔｒｉｍｅｔｈｙｌａｃｅｔｉｃ    ａｃｉｄ
●ｔｒｉ−ｎ−ｂｕｔｙｌａｍｉｎｅ
●ｔｒｉ−ｎ−ｐｒｏｐｙｌａｍｉｎｅ
●ｕｎｄｅｃａｎｅ
●ｖａｌｅｒｉｃ    ａｃｉｄ
●ｖａｌｅｒｏｎｉｔｒｉｌｅ
【００３３】
（電解液の作成）
原子イオン内包フラーレンや原子イオン内包フラーレンから成る塩のイオン液体への溶解は、秤量した原子イオン内包フラーレンや原子イオン内包フラーレンから成る塩の入った容器に必要量のイオン液体を取り、攪拌する事で行えばよい。
【００３４】
攪拌には、例えば、超音波洗浄機やスターラを使用すればよい。
原子イオン内包フラーレンや原子イオン内包フラーレンから成る塩のイオン液体への溶解が遅い場合には、原子イオン内包フラーレンや原子イオン内包フラーレンから成る塩とイオン液体の温度を上げればよい。
【００３５】
イオン液体中に浮遊する溶け残りが有る場合は、遠心分離機で沈殿させる。沈殿物した固形分から液体を分け、分けた液体を濾過すればよい。濾過して得られた液体を、電気二重層コンデンサを構成する電解液とする。
【００３６】
（キャパシタの基本構造）
［溶液型電気二重層キャパシタ］
図１に電気二重層キャパシタの基本構造例を示す。
図１に示す例は、イオン液体中にリチウムイオン内包フラーレンを含ませた例である。
イオン液体中にリチウムイオン内包フラーレンを含む電解液を２枚の電極で挟む構造である。
電極としては、例えば、金、銀、銅、白金、黒鉛、グラファイト、ステンレス、アルミニウム等を用いる事が出来る。
【００３７】
電極は、平板でも多孔性でも使用できる。表面積を大きくするためには多孔性が好ましい。
なお、電極は、電極同士が接触しない様に設置した。電極同士の間隔を狭くして作成する場合には、電気的絶縁性があり電解液を投下するセパレータを電極間に入れればよい。電極間の空間は電解液で満たす。
【００３８】
電解液を収納・充填するセルの本体は電気的絶縁性があり、電解液に侵されない材料を使用すればおい。
また、セル電解液の充填は、酸素や水蒸気を除いて電解液や電極が劣化しない様にした雰囲気の中で行うことが好ましい。かかる雰囲気としては、窒素やアルゴン雰囲気を使用する事が出来る。
【００３９】
電極に電源をつなぎ、充電を開始すると正孔には陰イオン（図ではＦイオン）が、電子には陽イオン（図ではリチウムイオン内包フラーレン）が引きつけられ、正孔とＦイオン、電子とリチウムイオン内包フラーレンは極小の距離をおいて配向し電気二重層を形成する（図１左図）。この状態は電源が外されても維持される。
【００４０】
図１左図は負荷がつながれ放電がなされた状態を示す。電子が陽極に戻り、正孔が無くなり、これに従い陽イオン（リチウムイオン内包フラーレン）、陰イオン（Ｆイオン）が溶液中に拡散する。
【００４１】
この過程において、リチウムイオンはフラーレンの殻で保護されているため、高容量、高安定、高耐電圧蓄電が実現される。すなわち、従来のリチウムイオン２次電池の欠点を払拭する高エネルギー密度・高安定蓄電システムが達成される。
また、従来のリチウムイオン２次電池においては、電解液中のリチウムイオンは溶媒和され、実際には大きい塊として振舞うため移動速度が遅い。それに対して、フラーレンの殻はリチウムイオンの溶媒和を阻害し、フラーレンは、球対称であるため移動速度が速い。そのため。速い充放電速度、高い出力密度が達成される。
【００４２】
［固体型電気二重層キャパシタ］
図７に固体型電気二重層キャパシタの構造を示す。
原子イオン内包フラーレンは、大きな双極子モーメントを有し、大きな双極子モーメントを有する分子は高誘電率を発現するため、図７に示す構造の電気二重層キャパシタは大容量化が可能となる。
図に示す例では、［Ｌｉ＋＠Ｃ６０］［Ｆ］―塩が示されている。
印加電圧が［Ｌｉ＋＠Ｃ６０］と［Ｆ］―との対を切り離す電圧以下の場合は、電気二重層キャパシタを形成する。
この場合、電極表面の一分子層の電気二重層だけが蓄電に寄与している。
【００４３】
電気二重層に蓄積される静電容量Ｃは次式で求められる。
Ｃ＝（ε／４πδ）・Ｓ
ε：誘電率
δ：電気二重層の厚さ
Ｓ：電極海面の表面積
【００４４】
電極に電圧を印加すると、−電極側においては、［Ｌｉ＋＠Ｃ６０］［Ｆ］塩におけるフラーレン内部のＬｉ＋が−電極にくるように［Ｌｉ＋＠Ｃ６０］［Ｆ］−塩は回転して、［Ｌｉ＋＠Ｃ６０］が電気二重層を形成する。
一方、＋電極側のおいては、［Ｌｉ＋＠Ｃ６０］［Ｆ］−塩における［Ｆ］−が＋電極側にくるように［Ｌｉ＋＠Ｃ６０］［Ｆ］−塩は回転し、［Ｆ］−が電気二重層を形成する。
【００４５】
［固体型キャパシタ］
図８に固体型のキャパシタ構造を示す。
本例は、原子イオン内包フラーレン塩を結晶状に配列させ、その結晶を電極で挟んで構成している。
【００４６】
本例では、原子イオン内包フラーレン塩は、結晶状に配列しているため、アニオンとカチオンとの対が分離する高い電圧を印加した場合であっても、原子イオン内包フラーレンカチオン（例えば、［Ｌｉ＋＠Ｃ６０］は固定されている。
移動することはない。
リチウムイオン内包フラーレン（陽イオン）で埋め尽くされた完全固体セル構造であり、機械的・化学的に安定であり、高耐圧性を有し、高エネルギー密度のキャパシタが実現される。
陽イオンが動かず、陰イオンのみが動くため、セル内部にイオン濃度分布ができ内部電界が発生する。そのため、速いイオンの拡散（すなわち、小さい内部抵抗）が実現でき、高パワー密度のキャパシタが実現される。
さらに、直径１ｎｍのフラーレンの充填構造が作る大きな空間を陰イオンは自由に動くことが出来るため高速充電が実現される。
【実施例】
【００４７】
以下に本発明の実施例を示す。
本例では、電解液として、Ｌｉ＋＠Ｃ６０・ＰＦ６−を溶解した１−Ｂｕｔｙｌ−３−ｍｅｔｈｙｌｉｍｉｄａｚｏｌｉｕｍ  ｍｅｔｈｙｌ  ｓｕｌｆａｔｅを用いた。
なお、Ｌｉ＋＠Ｃ６０・ＰＦ６−は、特許文献２に記載された方法により合成し、それを図６に示す工程により精製することにより得たＬｉ＋＠Ｃ６０・ＰＦ６−を用いた。
【００４８】
電極は、多孔質の銀からなる電極を用い、この電極に電解液を含浸させた。なお、電極はφ１３ｍｍの寸法のものを用いた。
【００４９】
本例では、電気二重層キャパシタとして図２に示す構造のものを作成した。すなわち、まず、中央に電解液を入れる空間を有し、その空間を挟んで、空間よりも大きな径を有する凹部が形成されたセル本体を用意した。このセル本体の中央の電解液を入れる空間に、上述したＬｉ＋＠Ｃ６０・ＰＦ６−を溶解した１−Ｂｕｔｙｌ−３−ｍｅｔｈｙｌｉｍｉｄａｚｏｌｉｕｍ  ｍｅｔｈｙｌ  ｓｕｌｆａｔｅを収納し、電解液を挟んだ左右の凹部にそれぞれガスケットを介して電極をはめ込み、さらに、リードを押し込むことにより電気二重層キャパシタを構成した。
【００５０】
なお、セルの本体は電気的絶縁性があり、電解液に侵されない材料を使用した。また、セルの組み立てや電解液の充填は、酸素や水蒸気を除いて電解液や電極が劣化しない様にアルゴン雰囲気中で行った。
【００５１】
この電気二重層キャパシタの静電容量を測定する為、キャパシタの放電特性を測定した。測定には図３に示す回路を使用した。
電気二重層キャパシタＣの電極から取り出したリードに充電用の抵抗Ｒ１（２３５Ω）を直列に接続し、抵抗Ｒ１を介して直流電源装置で電圧Ｖ（０．３９Ｖ）を電気二重層キャパシタＣの２本のリードに印加し、電気二重層キャパシタＣへの充電を行った。
【００５２】
電気二重層キャパシタＣに充電する間、電気二重層キャパシタＣに電圧計を並列に接続して、リード間の電圧の変化を測定した。
充電を行った電気二重層キャパシタＣから充電用の抵抗Ｒ１を外し、電気二重層キャパシタＣの２本のリード線に放電用の抵抗Ｒ２（１００ｋΩ）を接続して放電させた。電気二重層キャパシタＣに放電させる間、電気二重層キャパシタＣに電圧計を並列に接続してリード間の電圧の変化を測定した。
キャパシタから放電させている間のキャパシタの電極間の電圧を測定した結果を図４に示す。
【００５３】
図４のグラフで傾きが一定になる部分の傾きから、作成したキャパシタと放電で使用した負荷抵抗から成る回路の時定数を算出した。図４のグラフの１８０秒から３００秒までの区間を切り出して指数関数で近似した直線を図５に示す。
【００５４】
曲線を近似した指数関数から、グラフの傾きが−４．５×１０−４ｓ−１と判った。放電で使用した回路の時定数は、グラフの傾きに−１を乗じた値の逆数である。時定数を１／（４．５×１０−４（ｓ−１）  ）＝２．２×１０３（ｓ）と算出した。更にキャパシタの容量は時定数を負荷抵抗の抵抗値１００ｋΩで除す事で得られる。容量を２．２×１０３  （ｓ）÷１．００×１０５（Ω）＝２．２×１０−２（Ｆ）＝２．２×１０４（μＦ）と算出した。
【００５５】
比較の為にイオン液体のみで同じセルを用いて同様に電気二重層キャパシタを作成し比較例とした。この比較例につき、放電特性を測定し、キャパシタの容量を測定したところ、１．１×１０４μＦとなった。
電気二重層キャパシタの電解液として原子イオン内包フラーレンを溶解させた電解質を利用する事で、原子イオン内包フラーレンを溶解させていない電解質を利用する場合と比べて２倍の容量を達成させる事が可能であった。
設定電圧５Ｖとして所定時間の定電圧充電を行いその後の静電容量の初期の値と比較した。容量維持率は、実施例の場合は比較例の場合に比べて優れていた。
【産業上の利用可能性】
【００５６】
本発明のキャパシタは、耐電圧が高く耐久性に優れ、静電容量が大きいため、パソコンや携帯端末等のメモリのバックアップ電源、パソコン等の瞬時停電対策用電源などの用途はもちろんのこと、電気自動車又はハイブリッド自動車、大型自動車、太陽電池と併用したソーラー発電エネルギー貯蔵システムなどの用途まで種々の産業分野において様々な用途に好適に用いることができる。
【図１】
0006283795.tif 000002
【図２】
0006283795.tif 000003
【図３】
0006283795.tif 000004
【図４】
0006283795.tif 000005
【図５】
0006283795.tif 000006
【図６】
0006283795.tif 000007
【図７】
0006283795.tif 000008
【図８】
0006283795.tif 000009